(57)【要約】【課題】剥離シートを必要としない粘着ネットを提供する。【解決手段】本考案の粘着ネットは、樹脂製ネットを構成する繊維間及び繊維表面に粘着樹脂が付着されている粘着ネットであって、前記粘着ネットは製品状態において剥離シートを有さず、前記粘着ネット自体は粘着性を有するが、前記粘着ネット同士を重ねても貼り付かず分離可能である。この粘着ネットは、アクリル酸エステル共重合体エマルジョン溶液を容器（３）に入れ、ネット巻き供給体（１）からネット（２）を巻き出し、ロール（５，６）間を通過させて、ネット（２）にエマルジョン溶液（４）を付着させ、その後、圧力空気ノズル７から圧空を吹きかけてエマルジョン溶液（４）の付着量を調整し、次いで乾燥機（８）で加熱乾燥し、最後に巻き取り体（９）に巻き取ることにより得られる。【選択図】図６
0003125904.tif 000002
【実用新案登録請求の範囲】
【請求項１】
樹脂製ネットを構成する繊維間及び繊維表面に粘着樹脂が付着されている粘着ネットであって、
前記粘着ネットは製品状態において剥離シートを有さず、前記粘着ネット自体は粘着性を有するが、前記粘着ネット同士を重ねても貼り付かず分離可能であることを特徴とする粘着ネット。
【請求項２】
前記粘着ネットは、ほこり及び／又は虫を捕獲する程度の粘着性を有する請求項１に記載の粘着ネット。
【請求項３】
前記粘着ネットは、水系アクリル樹脂エマルジョンをネットに付着してエアーで吹き飛ばし、乾燥させたものである請求項１又は２に記載の粘着ネット。
【請求項４】
前記粘着樹脂は、ネット１００重量部に対して２０〜６０重量部の範囲付着されている請求項１〜３のいずれかに記載の粘着ネット。
【考案の詳細な説明】
【技術分野】
【０００１】
本考案は、室内のほこりや虫を捕獲するネット、スリップ止め、靴底の埃取り、荷崩れ防止、電磁波防止、防臭防菌、ダストやミストの吸着、ライニングの補強材などに有用な粘着ネットに関する。
【背景技術】
【０００２】
従来、蝿取り紙などの粘着性シートを上から吊下げて虫を捕獲することが一般的に行われていた。しかし、粘着性シート同士の接着や人体へ接着するとなかなか取れないなどの問題があった。近年、粘着ネットは室内のほこりや虫を捕獲し、ダストやミストを吸着するネットとして、いくつか提案されている。特許文献１には、剥離層を介して複数層の強粘着剤層を積層しておき、最初に全層を壁などに付着しておき、剥離層を１枚づつ剥離して使用する粘着体が提案されている。同様な提案として特許文献２、４、５にも剥離シートを必要とするネットが提案されている。さらに特許文献３には、粘着剤をコーティングしたシートに多数の切れ目を入れて引っ張ることにより、ネットとすることが提案されている。しかし、これらに提案されている粘着体は、剥離紙が必要であり、取り扱いにくいという問題がある。また剥離紙を貼り合わせる分コストが高くなるという問題もある。
【特許文献１】特許第２５９３１３６号公報
【特許文献２】実開平６−１６６９６号公報
【特許文献３】特開平６−６２７１４号公報
【特許文献４】特開２００２−２３３８００号公報
【特許文献５】特開２００４−３１４００８号公報
【考案の開示】
【考案が解決しようとする課題】
【０００３】
本考案は、前記従来の問題を解決するため、剥離シートを必要としない粘着ネットを提供する。
【課題を解決するための手段】
【０００４】
本考案の粘着ネットは、樹脂製ネットを構成する繊維間及び繊維表面に粘着樹脂が付着されている粘着ネットであって、前記粘着ネットは製品状態において剥離シートを有さず、前記粘着ネット自体は粘着性を有するが、前記粘着ネット同士を重ねても貼り付かず分離可能であることを特徴とする。
【考案の効果】
【０００５】
本考案の粘着ネットは、粘着ネットは製品状態において剥離シートを有さず、粘着ネット自体は粘着性を有するが、粘着ネット同士は重ねても貼り付かず分離可能であることから、取り扱い性がよく、製造コストも安価なものとできる。
【考案を実施するための最良の形態】
【０００６】
本考案の粘着ネットは、樹脂製ネットを構成する繊維間及び繊維表面に粘着樹脂が付着されている。この粘着ネットは製品状態において剥離シートを有さず、粘着ネット自体は粘着性を有するが、粘着ネット同士は重ねても貼り付かず分離可能である。この粘着ネットは、ほこり及び／又は虫を捕獲する程度の粘着性を有することが好ましい。また粘着ネットは、水系アクリル樹脂エマルジョンをネットに付着してエアーで吹き飛ばし、乾燥させたものであることが好ましい。他の方法としては、浸漬法、浸漬−ロールニップによる絞り、カレンダー塗布、スプレー塗布、印刷などより付与できる。粘着樹脂は、ネット１００重量部に対して２０〜６０重量部の範囲付着されているのが好ましい。
【０００７】
本考案に使用する粘着樹脂の好ましい例としては、アクリル酸エステル類を主成分とするアクリル系共重合体である。アクリル酸エステル類としては、メチル（メタ）アクリレート、エチル（メタ）アクリレート、ｎ−ブチル（メタ）アクリレート、イソブチル（メタ）アクリレート、イソデシル（メタ）アクリレート、ラウリル（メタ）アクリレート、２−ヒドロキシエチル（メタ）アクリレート、２−ヒドロキシプロピル（メタ）アクリレート、２−ジメチルアミノエチル（メタ）アクリレート、グリシジル（メタ）アクリレート、エチレングリコールジ（メタ）アクリレート、１，３−ブチレンジ（メタ）アクリレート、トリメチロールプロパントリ（メタ）アクリレート、ペンタエリスリトールテトラ（メタ）アクリレート、ジペンタエリスリトールヘキサ（メタ）アクリレート、ネオペンチルグリコールジ（メタ）アクリレートなどが挙げられる。アクリル酸エステル類は、上に例示したものに限定されるものではなく、１種でも２種類以上の混合物であってもよい。
【０００８】
上記アクリル酸エステル類と共重合可能な化合物としては、スチレン、α−メチルスチレン、ｐ−メチルスチレン、ビニルトルエン、ｐ−ブチルスチレン、ブタジエン、クロロプレン、イソプレン、イソブチレン、酢酸ビニル、プロピオン酸ビニル、塩化ビニル、塩化ビニリデン、マレイン酸、マレイン酸メチル、マレイン酸エチル、マレイン酸ブチル、無水マレイン酸、フマール酸、フマール酸エチル、フマール酸ブチル、イタコン酸、イタコン酸メチル、イタコン酸エチル、イタコン酸ブチル、アクリロニトリル、メタクリロニトリル、アクロレインなどが挙げられる。共重合可能な化合物は、上に例示したものに限定されるものではなく、１種でも２種類以上の混合物であってもよい。
【０００９】
アクリル酸エステル類を主成分とするアクリル系樹脂は、上記単量体を適宜組み合わせて、乳化重合法によって製造することができる。乳化重合法によって製造した樹脂ラテックスは、樹脂の平均粒子径が０．２μｍ以下、固形分の含有量が４０〜６５重量％の範囲、粘度が１〜２５Ｐａ・ｓ（ＪＩＳ  Ｋ  ６８３３）のものが好ましい。アクリル系樹脂には、必要に応じ、他の添加物を配合することができる。配合できる他の添加物としては、例えば、増粘剤、消泡剤、防腐剤、防錆剤、分散剤、湿潤剤、帯電防止剤、難燃剤、着色剤、酸化防止剤、紫外線吸収剤などが挙げられる。
【００１０】
本考案で使用できるネットの材料樹脂としては、ポリエチレン、ポリプロピレン、塩化ビニル、アセテート、ポリエステル、ポリアミド、ポリイミド、アクリル樹脂などの単体材料またはこれらを組み合わせた複合材料が使用できる。電磁波防止をするには、これらの樹脂に金属繊維及び／または炭素繊維を加える。繊維の繊度は任意の者を使用できる。例えばネットを構成する繊維は、トータル繊度１００〜１０００ｄｔｅｘの繊維を使用できる。繊維はフィラメントでも紡績糸でもよいが、好ましくはフィラメントである。
【００１１】
本考案で使用できるネットの種類としては、任意のものを使用できる。例えば図１に示す縦横ともに４ｍｍのメッシュが開いている構造のネットである。
【００１２】
その他、図２Ａに示す本目、図２Ｂ〜Ｃに示す蛙股、図２Ｄに示す二重蛙股、図２Ｅに示す二重本目などの結節からなるネット、図３Ａに示す貫通式ネット、図３Ｂに示す千鳥式ネット、図３Ｃに示す亀甲式ネット、図４Ａ〜Ｂに示すからみ織機による無結節ネット、図５に示すラッセル編み機によるネット等がある。ネットの好ましい目付けは５０〜１００ｇ／ｃｍ2である。
【実施例】
【００１３】
以下実施例により本考案をさらに具体的に説明する。
【００１４】
（実施例１）
（１）粘着樹脂の製造
還流冷却器、撹拌器、温度計および滴下ロートを装備し、容量が２リットルの４つロフラスコに、逆浸透膜処理した超純水２７４ｇ、ラウリル硫酸ナトＬリウム３０重量％品４ｇを仕込み、撹拌下８３℃の温度に保持した。このフラスコに、過硫酸アンモニウムを２ｇ添加し、３分後に超純水２３０ｇ、ラウリル硫酸ナトＬリウム３０重量％品４ｇ、エチルアルコール１８４ｇ、２−エチルヘキシルアクリレート７０ｇ、メチルメタクリレート２９ｇ、メタクリル酸２９ｇ、過硫酸アンモニウム０．５ｇを混合した単量体混合物を、１８０分間にわたって連続的に滴下し、乳化重合法で共重合させた。連続滴下終了後さらに３０分間、８３℃の温度に保持し共重合させた。共重合反応生成物は、固形分５０重量％、粘度が１０Ｐａ・ｓ（ＪＩＳ  Ｋ  ６８３３、温度３０℃、ＢＭ型粘度計、６０回転）、ｐＨが８．５、最低造膜温度（ＭＦＴ）が５℃のアクリル酸エステル共重合体エマルジョンであった。
（２）粘着ネットの製造
図１に示す縦横ともに４ｍｍのメッシュ孔が開いている構造のラッシェル経編ネット（トータル繊度：２５０ｄｔｅｘ、繊維本数：１本のポリエチレンフィラメント繊維、目付け：７８ｇ／ｃｍ2）１０を使用した。この経編ネット１０は３バー式ラッシェル経編機を用いて編成した。第１バーでは、鎖編糸１１を経方向に１列ずつ複数列並んだ鎖編を形成した。第２バーでは、つなぎ糸１２をコース方向Ｘにおいては前記鎖編の列を１列おきに結び、ウエール方向Ｙにおいては前記鎖編にＷ字となるように挿入した。第３バーでは、つなぎ糸１３をコース方向Ｘにおいては前記鎖編の隣同士の列を結び、ウエール方向Ｙにおいては前記鎖編にＷ字となるように挿入した。
【００１５】
次に、図６に示す装置で粘着樹脂をネットに付与した。図６は本考案の実施例で使用する樹脂付着装置の説明図である。まず前記（１）で製造したアクリル酸エステル共重合体エマルジョン１００重量部と水１００重量部を混合して容器３に入れた。このエマルジョン溶液４は粘度が５Ｐａ・ｓ（ＪＩＳ  Ｋ  ６８３３）であった。ネット巻き供給体１からネット２を巻き出し、ロール５，６間を通過させて、ネット２にエマルジョン溶液４を付着させ、その後、圧力空気ノズル７から圧空を吹きかけてエマルジョン溶液４の付着量を調整し、次いで乾燥機８で加熱乾燥し、最後に巻き取り体９に巻き取った。
【００１６】
得られたネットは、繊維間及び繊維表面に粘着性のアクリル酸エステル共重合体樹脂が付着されている粘着ネットであり、剥離シートなしで重ね合わせたり、簡単に分離でき、取り扱い性は良好であった。また、粘着ネット自体は粘着性を有していた。この粘着ネットを天井からカーテン状に吊るしたところ、繊維屑などの室内の埃や虫を捕獲することができた。また、カーペットの下のスリップ止め、靴底の埃取りにも効果があった。
【００１７】
（実施例２）
アクリル酸エステル共重合体水系エマルジョンとして、三菱化学産業資材株式会社製製品名“ＭＹルーファボンド”（粘度１０Ｐａ・ｓ，ＪＩＳ  Ｋ  ６８３３）、固形分５２重量％を水で２倍に希釈し、実施例１と同一のネットを使用し、実施例１℃同様に図６に示す方法でネットに付着させた。
【００１８】
得られたネットは、繊維間及び繊維表面に粘着性のアクリル酸エステル共重合体樹脂が付着されている粘着ネットであり、剥離シートなしで重ね合わせたり、簡単に分離でき、取り扱い性は良好であった。また、粘着ネット自体は粘着性を有していた。この粘着ネットを天井からカーテン状に吊るしたところ、繊維屑などの室内の埃や虫を捕獲することができた。また、カーペットの下のスリップ止め、靴底の埃取りにも効果があった。
［産業上の利用分野］
本考案の粘着ネットは、室内のほこりや虫を捕獲するネット、スリップ止めネット、カーペットの裏敷き、靴底の埃取りネット、ビン等の商品の保護袋及び滑り止めネット、玄関マット、床マット、荷崩れ防止ネット、電磁波防止ネット、防臭防菌ネット、ダストやミストの吸着ネット、ライニングの補強材、光源を覆うネット、集塵機や空気清浄機のフィルターなどに有用である。また使用例としては、ネットとカーテンの併用、粘着面を壁やガラスに粘着させて使用する例、通路、機械まわり、パーティション、空気ダクト出入口、塗装工場、印刷工場、食品工場、調理工場、薬品工場、飼料工場、電子部品工場、畜産場、繊維工場、病院の診察室などに使用できる。
【図面の簡単な説明】
【００１９】
【図１】図１は本考案の一実施例で使用したネットの構造図。
【図２】図２は本考案の一実施例におけるネットの結節を示す説明図。
【図３】図３は本考案の一実施例におけるネットの無結節網を示す説明図。
【図４】図４は本考案の一実施例におけるネットのから実織機による無結節網を示す説明図。
【図５】図５は本考案の一実施例におけるラッセル網を示す説明図。
【図６】図６は本考案の一実施例における粘着樹脂をネットに付与する方法を示す説明図。
【符号の説明】
【００２０】
１  ネット巻き供給体
２  ネット
３  粘着剤用容器
４  エマルジョン溶液
５，６  エマルジョン溶液付着ロール
７  圧力空気ノズル
８  乾燥機
９  ネット巻き取り体
１０  ラッシェル経編ネット
１１  鎖編糸
１２  鎖編の列を１列おきに結ぶつなぎ糸
１３  隣同士の鎖編の列を結ぶつなぎ糸
【図１】
0003125904.tif 000003
【図２】
0003125904.tif 000004
【図３】
0003125904.tif 000005
【図４】
0003125904.tif 000006
【図５】
0003125904.tif 000007
【図６】
0003125904.tif 000008